СПОСОБ ОБРАБОТКИ ПОВЕРХНОСТИ ДЛЯ НАНОЧАСТИЦ

1. Способ обработки поверхности для улучшения диспергируемости наночастиц, выделенных после стадии синтеза и, возможно, прошедших после выделения одну или несколько стадий промывки, при этом указанный способ включает обработку наночастиц
(1) одним или несколькими органическими азотсодержащими основаниями и одной или несколькими многоосновными кислотами, или
(2) солью, образованной одним или несколькими органическими азотсодержащими основаниями и одной или несколькими многоосновными кислотами, или
(3) бетаином, который содержит в составе молекулы одну или несколько азотсодержащих основных групп и одну или несколько групп многоосновных кислот.
2. Способ обработки поверхности по п.1, отличающийся тем, что при обработке (1) основанием и кислотой или (2) их солью или (3) бетаином используют растворитель.
3. Способ обработки поверхности по п.1, отличающийся тем, что температура обработки лежит в пределах от 30 до 100°C.
4. Способ обработки поверхности по п.1, отличающийся тем, что молярное отношение основания к кислоте (основание/кислота) в случае (1) или (2) или основной группы к многоосновной кислотной группе в случае (3) лежит в пределах от 1 до 5.
5. Способ обработки поверхности по любому из пп.1-4, отличающийся тем, что молярное отношение основания к кислоте (основание/кислота) в случае (1) или (2) или основной группы к многоосновной кислотной группе в случае (3) лежит в пределах 1-2.
6. Способ обработки поверхности по любому из пп.1-4, отличающийся тем, что в случае (1) или (2) азотсодержащее основание содержит от 2 до 30 атомов углерода.
2
7. Способ обработки поверхности по п.6, отличающийся тем, что в случае (1) или (2) основание представляет собой первичный, вторичный или третичный амин согласно формуле NHR, NHRR' или NRR'R”, где R, R' и R” означают органические углеводородные группы, которые могут быть замещены и каждая из которых содержит от 3 до 14 атомов углерода.
8. Способ обработки поверхности по любому из пп.1-4 или 7, отличающийся тем, что в случае (1) или (2) основание представляет собой ароматическое азотсодержащее основание, содержащее от 3 до 30 атомов углерода.
9. Способ обработки поверхности по любому из пп.1-4 или 7, отличающийся тем, что в случае (1) или (2) основание представляет собой алициклическое азотсодержащее основание, содержащее от 2 до 30 атомов углерода.
10. Способ обработки поверхности по любому из пп.1-4 или 7, отличающийся тем, что многоосновную кислоту в случае (1) или (2) или многоосновную кислотную группу в случае (3) выбирают из фосфорсодержащих и серосодержащих кислот или кислотных групп.
11. Способ обработки поверхности по п.10, отличающийся тем, что в случае (1) или (2) кислоту выбирают из группы, включающей фосфорную кислоту, дифосфорную кислоту, полифосфорную кислоту, органические фосфоновые кислоты, органические дифосфоновые кислоты, органические полифосфоновые кислоты, сложные моноэфиры фосфорной кислоты, сложные моноэфиры фосфоновой кислоты, содержащие по меньшей мере две группы сложных эфиров фосфоновой кислоты, серную кислоту, сернистую кислоту, сульфоновую кислоту, сложные моноэфиры серной кислоты, содержащие по меньшей мере две группы сложных моноэфиров серной кислоты, и сложные моноэфиры сульфоновой кислоты, содержащие по меньшей мере две группы сложных моноэфиров сульфоновой кислоты.
12. Способ обработки поверхности по п.11, отличающийся тем, что в случае (1) или (2) многоосновная кислота содержит одну или несколько органических групп, которые, в свою очередь, возможно, содержат одну или несколько гидроксильных, амино или карбоксильных или циано функциональных групп.
B
S1
13. Способ обработки поверхности по любому из пп.1-4, 7, 11 или 12, отличающийся тем, что по меньшей мере одно из оснований, используемых в случае (1) или (2) или одна из азотсодержащих основных групп, присутствующих в случае (3), обладает щелочностью, достаточной для удаления протона от по меньшей мере одной из используемых кислот (pK (основание) ≤pK (кислота)).
14. Способ обработки поверхности по п.13, отличающийся тем, что ионы металлов практически отсутствуют во время; обработки.
15. Наночастицы, которые могут быть получены способом обработки поверхности по любому из пп.1-14.
16. Дисперсия наночастиц, содержащая растворитель и наночастицы по п.15.
17. Применение наночастиц по п.15 для получения типографских красок, включая краски для нанесения защитных изображений от подделок, для модификации поверхности металлических и неметаллических подложек, в качестве фосфоресцирующих или флуоресцирующих материалов, маркеров для биологических молекул, полимерных наполнителей или рентгеноконтрастных сред.
18. Применение дисперсии наночастиц по п.16 для получения типографских красок, включая краски для нанесения защитных изображений от подделок, для модификации поверхности металлических и неметаллических подложек, в качестве фосфоресцирующих или флуоресцирующих материалов, маркеров для биологических молекул, полимерных наполнителей или рентгеноконтрастных сред.